СПОСОБ ПОЛУЧЕНИЯ ГЕТЕРОГЕННОГО КАТАЛИЗАТОРА ДЛЯ ЭФФЕКТИВНОЙ ОЧИСТКИ СТОЧНЫХ ВОД ОТ ФЕНОЛЬНЫХ СОЕДИНЕНИЙ

1. Способ получения полимерного катализатора, на основе оксида алюминия, отличающийся тем, что точную навеску неорганического материала предварительно промывают ацетоном и сушат под вакуумом.
2. Способ по п.1, отличающийся тем, что навеска неорганического материала пропитывается по методу влагоемкости в течение 10 мин раствором хлорплатиновой кислоты 0,57-64,5 г/л в 6,2 мл тетрагидрофурана.
3. Способ по п.1, отличающийся тем, что навеска сушится под вакуумом.
4. Способ по п.1, отличающийся тем, что катализатор промывается раствором соды 2,76-136,74 г/л.
5. Способ по п.1, отличающийся тем, что проводят промывку дистиллированной водой до pH=6,8.
6. Способ по п.1, отличающийся тем, что катализатор высушивают при 70-72°С до постоянной массы.
7. Способ по п.1, отличающийся тем, что навеска неорганического материала пропитывается по методу влагоемкости в течение 10 мин раствором хлорида палладия 0,80-64,5 г/л в смеси 4,2 мл тетрагидрофурана, 1 мл этилового спирта, 1 мл воды.
8. Способ по п.1, отличающийся тем, что навеска сушится под вакуумом.
9. Способ по п.1, отличающийся тем, катализатор промывается раствором соды 1,70-136,74 г/л.
10. Способ по п.1, отличающийся тем, что проводят промывку дистиллированной водой до pH=6,8.
11. Способ по п.1, отличающийся тем, что катализатор высушивают при 70-72°С до постоянной массы.
12. Способ по п.1, отличающийся тем, что навеска неорганического материала пропитывается по методу влагоемкости в течение 10 мин раствором трихлоргидрооксида рутения 0,57-64,5 г/л в смеси 4,2 мл тетрагидрофурана, 1 мл метанола, 1 мл воды.
13. Способ по п.1, отличающийся тем, что навеска сушится под вакуумом.
14. Способ по п.1, отличающийся тем, что промывается перекисью водорода 0,374-43,86 г/л.
15. Способ по п.1, отличающийся тем, что проводят промывку дистиллированной водой до pH=6,8.
16. Способ по п.1, отличающийся тем, что катализатор высушивают при 70-72°С до постоянной массы.
17. Способ по п.1, отличающийся тем, что навеска неорганического материала m=3 г пропитывается по методу влагоемкости в течение 10 мин раствором золотохлористоводородной кислоты 1,3 г/л в смеси 4,2 мл тетрагидрофурана, 1 мл этилового спирта, 1 мл воды.
18. Способ по п.1, отличающийся тем, что навеска сушится под вакуумом.
19. Способ по п.1, отличающийся тем, что катализатор промывается раствором соды 2,76 г/л.
20. Способ по п.1, отличающийся тем, что проводят промывку дистиллированной водой до pH=6,8.
21. Способ по п.1, отличающийся тем, что катализатор высушивают при 70-72°С до постоянной массы.
22. Способ по п.1, отличающийся тем, что навеска неорганического материала m=3 г пропитывается по методу влагоемкости в течение 10 мин раствором хлорплатиновой кислоты 1,29 моль/л в 6,2 мл тетрагидрофурана.
23. Способ по п.1, отличающийся тем, что навеска сушится под вакуумом.
24. Способ по п.23, отличающийся тем, что навеска пропитывается по методу влагоемкости в течение 10 мин раствором трихлоргидрооксида рутения 0,57 г/л в смеси 5 мл тетрагидрофурана, 1 мл метанола, 1 мл воды.
25. Способ по п.1, отличающийся тем, что навеска сушится под вакуумом.
26. Способ по п.1, отличающийся тем, что катализатор промывается раствором соды 3,92 г/л.
27. Способ по п.1, отличающийся тем, что проводят промывку дистиллированной водой до pH=6,8.
28. Способ по п.1, отличающийся тем, что катализатор высушивают при 70-72°С до постоянной массы.
29. Способ по п.1, отличающийся тем, что навеска неорганического материала m=3 г пропитывается по методу влагоемкости в течение 10 мин раствором хлорплатиновой кислоты 1,29 г/л в 6,2 мл тетрагидрофурана.
30. Способ по п.1, отличающийся тем, что навеска сушится под вакуумом.
31. Способ по п.1, отличающийся тем, что катализатор пропитывается по методу влагоемкости в течении 10 мин раствором хлорида палладия 0,8 г/л.
32. Способ по п.1, отличающийся тем, что навеска сушится под вакуумом.
33. Способ по п.1, отличающийся тем, что катализатор промывается раствором соды 2,76 г/л.
34. Способ по п.1, отличающийся тем, что проводят промывку дистиллированной водой до pH=6,8.
35. Способ по п.1, отличающийся тем, что катализатор высушивают при 70-72°С до постоянной массы.
36. Способ по п.1, отличающийся тем, что навеска полимерного материала m=3 г пропитывается по методу влагоемкости в течении 10 мин раствором хлорида палладия 0,80 г/л.
37. Способ по п.1, отличающийся тем, что навеска высушивается под вакуумом.
38. Способ по п.36, отличающийся тем, что катализатор пропитывается по методу влагоемкости в течение 10 мин раствором трихлоргидрооксида рутения 0,57 г/л в смеси 4,2 мл тетрагидрофурана, 1 мл метанола, 1 мл воды.
39. Способ по п.1, отличающийся тем, что катализатор сушится под вакуумом.
40. Способ по п.1, отличающийся тем, что катализатор промывается раствором соды 2,76 г/л.
41. Способ по п.1, отличающийся тем, что проводят промывку дистиллированной водой до pH=6,8.
42. Способ по п.1, отличающийся тем, что катализатор высушивают при 70-72°С до постоянной массы.
43. Способ по п.1, отличающийся тем, что навеска неорганического материала m=3 г пропитывается по методу влагоемкости в течение 10 мин раствором хлорплатиновой кислоты 1,29 г/л в 6,2 мл тетрагидрофурана.
44. Способ по п.1, отличающийся тем, что катализатор сушится под вакуумом.
45. Способ по п.43, отличающийся тем, что катализатор пропитывается по методу влагоемкости в течение 10 мин раствором хлорида палладия 0,80 г/л в смеси 4,2 мл тетрагидрофурана, 1 мл метанола, 1 мл воды.
46. Способ по п.1, отличающийся тем, что катализатор сушится под вакуумом.
47. Способ по п.1, отличающийся тем, что катализатор пропитывается по методу влагоемкости в течение 10 мин раствором трихлоргидрооксида рутения 0,57 г/л в смеси 4,2 мл тетрагидрофурана, 1 мл метанола, 1 мл воды.
48. Способ по п.1, отличающийся тем, что катализатор сушится под вакуумом.
49. Способ по п.1, отличающийся тем, что катализатор промывается раствором соды 5,62 г/л.
50. Способ по п.1, отличающийся тем, что проводят промывку дистиллированной водой до pH=6,8.
51. Способ по п.1, отличающийся тем, что катализатор высушивают при 70-72°С до постоянной массы.